"ポリマー、多官能性モノマーおよび光重合開始剤を少なくとも含むタッチパネル付カラーフィルタ用保護層形成用組成物であって、前記ポリマーが、カルボキシル基を有する構成単位1と、不飽和二重結合を有する構成単位2と、フッ素含有基を有する構成単位3と、を有し、前記構成単位1、構成単位2および構成単位3の含有量が、前記ポリマーを構成する全構成単位中の5モル~34モルの範囲内、65モル~94モルの範囲内、0.1モル~8モルの範囲内であることを特徴とするタッチパネル付カラーフィルタ用保護層形成用組成物。前記ポリマーの含有量が、固形分中に50質量以下であることを特徴とする請求項1に記載のタッチパネル付カラーフィルタ用保護層形成用組成物。透明基板と、前記透明基板の一方の表面上に形成され、最表面に保護層を有するタッチパネルと、前記透明基板の他方の表面上に形成されたカラーフィルタと、を有し、前記保護層の静摩擦係数が、0.25~0.37の範囲内であり、鉛筆硬度が4H以上であることを特徴とするタッチパネル付カラーフィルタ。透明基板の一方の表面上に、請求項1または請求項2に記載のタッチパネル付カラーフィルタ用保護層形成用組成物を用いて保護層を形成し、最表面に前記保護層を有するタッチパネルを形成するタッチパネル形成工程と、前記保護層が形成された前記透明基板の他方の表面上にカラーフィルタを形成するカラーフィルタ形成工程と、を有することを特徴とするタッチパネル付カラーフィルタの製造方法。本発明は、上記問題点に鑑みてなされたものであり、硬度および滑り性に優れた保護層を形成可能なタッチパネル付カラーフィルタ用保護層形成用組成物を提供することを主目的とする。上記課題を解決するために、本発明は、ポリマー、多官能性モノマーおよび光重合開始剤を少なくとも含むタッチパネル付カラーフィルタ用保護層形成用組成物であって、上記ポリマーが、カルボキシル基を有する構成単位1と、不飽和二重結合を有する構成単位2と、フッ素含有基を有する構成単位3と、を有し、上記構成単位1、構成単位2および構成単位3の含有量が、上記ポリマーを構成する全構成単位中の5モル~34モルの範囲内、65モル~94モルの範囲内、0.1モル~8モルの範囲内であることを特徴とするタッチパネル付カラーフィルタ用保護層形成用組成物を提供する。本発明によれば、上記ポリマーを有することにより、硬度および滑り性に優れた保護層を形成することができる。また、このような保護層を有することにより、タッチパネル付カラーフィルタをタッチパネルおよびカラーフィルタの順で形成した場合であっても、上記タッチパネルに含まれる各構成へのキズ剥れの発生を防止することができる。本発明においては、上記ポリマーの含有量が、固形分中に50質量以下であることが好ましい。硬度および滑り性により優れた保護層を形成することができるからである。本発明は、透明基板と、上記透明基板の一方の表面上に形成され、最表面に保護層を有するタッチパネルと、上記透明基板の他方の表面上に形成されたカラーフィルタと、を有し、上記保護層の静摩擦係数が、0.25~0.37の範囲内であり、鉛筆硬度が4H以上であることを特徴とするタッチパネル付カラーフィルタを提供する。本発明によれば、上記保護層の静摩擦係数および鉛筆硬度が上述の範囲内であることにより、上記タッチパネルに含まれる各構成をキズ剥がれの少ないものとすることができる。本発明は、透明基板の一方の表面上に、上述のタッチパネル付カラーフィルタ用保護層形成用組成物を用いて保護層を形成し、最表面に上記保護層を有するタッチパネルを形成するタッチパネル形成工程と、上記保護層が形成された上記透明基板の他方の表面上にカラーフィルタを形成するカラーフィルタ形成工程と、を有することを特徴とするタッチパネル付カラーフィルタの製造方法を提供する。本発明によれば、上述のタッチパネル付カラーフィルタ用保護層形成用組成物を用いることにより、上記タッチパネル形成工程およびカラーフィルタ形成工程をこの順で行った場合であっても、上記タッチパネルに含まれる各構成をキズ剥がれの少ないものとすることができる。本発明は、硬度および滑り性に優れた保護層を形成可能なタッチパネル付カラーフィルタ用保護層形成用組成物を提供できるといった効果を奏する。本発明は、タッチパネル付カラーフィルタ用保護層形成用組成物、それを用いたタッチパネル付カラーフィルタおよびその製造方法に関するものである。以下、本発明のタッチパネル付カラーフィルタ用保護層形成用組成物、タッチパネル付カラーフィルタおよびタッチパネル付カラーフィルタの製造方法について説明する。A.タッチパネル付カラーフィルタ用保護層形成用組成物まず、本発明のタッチパネル付カラーフィルタ用保護層形成用組成物について説明する。本発明のタッチパネル付カラーフィルタ用保護層形成用組成物は、ポリマー、多官能性モノマーおよび光重合開始剤を少なくとも含むものであって、上記ポリマーが、カルボキシル基を有する構成単位1と、不飽和二重結合を有する構成単位2と、フッ素含有基を有する構成単位3と、を有し、上記構成単位1、構成単位2および構成単位3の含有量が、上記ポリマーを構成する全構成単位中の5モル~34モルの範囲内、65モル~94モルの範囲内、0.1モル~8モルの範囲内であることを特徴とするものである。本発明によれば、上記ポリマーが上記構成単位1を上述の範囲内で含有することにより、現像性に優れたものとすることができ、上記保護層を所望のパターンで形成することができる。また、上記ポリマーが上記構成単位2を上述の範囲内で含有することにより、硬度に優れた保護層を形成することができる。また、上記構成単位3、すなわち、フッ素含有基を含む構成単位を上述の範囲内で含有することにより、上記フッ素含有基を含む保護層を安定的に形成することができる。このように、上記ポリマーが上記構成単位2および構成単位3の両者を有することにより、得られる保護層を硬度および滑り性の両者に優れたものとすることができる。したがって、上記タッチパネルにこのような保護層が最表面に含まれる場合には、上記タッチパネルの表面が他の部材と接したり擦れるような状態に置かれたとしても、上記タッチパネルに含まれる各構成へのキズ剥れの発生を防止することができる。より具体的には、透明基板の一方の表面にタッチパネルを有し上記透明基板の他方の表面にカラーフィルタを有するタッチパネル付カラーフィルタを形成する際に、まず、タッチパネルを形成し、その後、上記透明基板を上記タッチパネル側を裏面にして台等の搬送装置上に載せて搬送される等、上記タッチパネルが他の部材と接するまたは擦れるような状態でカラーフィルタを形成した場合であっても、上記タッチパネルが本発明のタッチパネル付カラーフィルタ用保護層形成用組成物を用いて形成された保護層を最表面に有することで、上記タッチパネルに含まれる各構成へのキズ剥れの発生を防止することができる。そして、その結果、上記タッチパネルに含まれる電極等にキズ等が発生することを防ぐことができることから、断線や感度不良の発生のないものとすることができる。したがって、上記ポリマーが上記構成単位1~3を上述の範囲内で含むことにより、硬度および滑り性に優れた保護層をパターン精度良く形成することができるのである。さらに、滑り性に優れた保護層を形成することができることで、ゴミ等の付着の少ないものとすることができる。その結果、歩留まりの高いものとすることができ、低コスト化を図ることができる。なお、上記ポリマーが上記構成単位3、すなわち、フッ素含有基を含む構成単位を上述の範囲内で含有することにより、上記フッ素含有基を含む保護層を安定的に形成することができる理由については、以下のように推察される。例えば、フッ素含有基を含む化合物を添加した組成物である場合には、このような化合物は、その塗膜の表面付近に偏在する傾向がある。また、上記塗膜の表面付近は、例えば、パターンとして残す箇所のものであって、露光現像によりパターニングした際に削り取られ、現像液とともに除去される傾向がある。したがって、上記化合物を添加した組成物では、塗膜表面のフッ素含有基の含有量が少ないものとなる。また、上記化合物を添加することにより所望の滑り性を有する保護層を形成しようとすると、上記化合物の添加量を多くする必要が生じ、上記ポリマーを含む他の成分の含有比率が低下し、その結果、他の特性が低下する恐れがある。これに対して、本発明のようにポリマーがフッ素含有基を含むものとすることにより、少量の添加で所望の滑り性を有する保護層を形成することを可能とし、さらに、他の成分や他の機能を有する構成単位を十分な量含むことができる。このため、例えば、上述したような所望の現像性を得るために必要となる構成単位1や、所望の硬度を得るために必要となる構成単位2等を含むポリマーを所望量含むこと等が可能となるのである。本発明のタッチパネル付カラーフィルタ用保護層形成用組成物は、上記ポリマー、多官能性モノマーおよび光重合開始剤を少なくとも有するものである。以下、本発明のタッチパネル付カラーフィルタ用保護層形成用組成物を構成する各成分について詳細に説明する。1.ポリマー本発明に用いられるポリマーは、カルボキシル基を有する構成単位1と、不飽和二重結合を有する構成単位2と、フッ素含有基を有する構成単位3と、を有するもの、すなわち、側鎖として、カルボキシル基、不飽和二重結合およびフッ素含有基を含むものである。1構成単位本発明に用いられるポリマーに含まれる構成単位として、上記構成単位1、構成単位2および構成単位3を少なくとも有するものである。本発明における構成単位1は、カルボキシル基を有するものである。このような構成単位1としては、上記ポリマーに所望の現像性を付与することができるものであれば特に限定されるものではなく、例えば、カルボキシル基および不飽和二重結合を有するカルボキシル基含有モノマーの不飽和二重結合を重合してなるものを挙げることができる。このようなカルボキシル基含有モノマーとしては、具体的には、アクリル酸、メタアクリル酸、クロトン酸、イタコン酸、マレイン酸、ビニル安息香酸、メタアクリル酸のカプロラクトン付加物、ヒドロキシアルキルメタアクリレートに無水フタル酸等の酸無水物を付加させたもの等を用いることができ、なかでも、アクリル酸、メタアクリル酸であることが好ましい。上記カルボキシル基含有モノマーとして、上述の化合物を用いることにより、現像性により優れたものとすることができるからである。本発明における構成単位1の含有量は、上記ポリマーを構成する全構成単位中の5モル~34モルの範囲内であり、硬度および滑り性に優れた保護層を形成できるものであれば、特に限定されるものではないが、20モル~30モルの範囲内であることが好ましい。上記含有量が上述の範囲内であることにより、現像性に優れたものとすることができるからである。本発明に用いられる構成単位2は、不飽和二重結合を有するものである。このような構成単位2としては、露光時に上記多官能性モノマー等と重合可能な飽和二重結合を有するものであれば特に限定されるものではないが、例えば、上記構成単位1のカルボキシル基に、エポキシ基および不飽和二重結合を有するエポキシ基含有化合物のエポキシ基を反応させてなるものを挙げることができる。本発明におけるエポキシ基含有化合物としては、上記構成単位1が有するカルボキシル基と反応することができるエポキシ基を有し、不飽和二重結合を有するものとすることができるものであれば特に限定されるものではなく、例えば、グリシジルメタアクリレート、34-エポキシブチルメタアクリレート、2-メチル-34-エポキシ-シクロヘキシルメタアクリレート等を挙げることができる。本発明においては、なかでも、グリシジルアクリレートであることが好ましい。上記化合物として、上述の化合物を用いることにより、硬度により優れた保護層を形成可能とすることができるからである。本発明における構成単位2の含有量は、上記ポリマーを構成する全構成単位中の65モル~94モルの範囲内であり、硬度および滑り性に優れた保護層を形成できるものであれば、特に限定されるものではないが、65モル~80モルの範囲内であることが好ましい。上記含有量が上述の範囲内であることにより、硬度に優れた保護層を形成できるからである。本発明における構成単位3は、フッ素含有基を有するものである。本発明におけるフッ素含有基としては、露光後に所望の滑り性を付与することができるものであれば特に限定されるものではなく、具体的には、トリフルオロメチルCF3等を好ましく用いることができる。上記フッ素含有基として上記官能基を含むことにより滑り性に優れた保護層を形成することができるからである。本発明における構成単位3としては、露光後に、所望の滑り性を発揮することができるものであれば特に限定されるものではないが、例えば、上記フッ素含有基および不飽和二重結合を有するフッ素含有基含有モノマーの不飽和二重結合を重合してなるものを挙げることができる。このようなフッ素含有基含有モノマーとしては、上記フッ素含有基を有するものとすることができるものであれば特に限定されるものではなく、例えば、2,2,2-トリフルオロエチルメタクリレート、2-パーフルオロブチルエチルメタクリレート、2-パーフルオロヘキシルエチルメタクリレート、α-ブチルω--ポリジメチルシロキサンを挙げることができ、なかでも、2-パーフルオロヘキシルエチルメタクリレート、α-ブチル-ω-3-メタクリロキシプロピル-ポリジメチルシロキサンを挙げることができる。上記フッ素含有基含有モノマーとして、上述の化合物を用いることにより、上記フッ素含有基を有する構成単位3を精度良く上記ポリマーに導入することができるからである。本発明における構成単位3の含有量は、上記ポリマーを構成する全構成単位中の0.1モル~8モルの範囲内であり、硬度および滑り性に優れた保護層を形成できるものであれば、特に限定されるものではないが、1モル~6モルの範囲内であることが好ましく、特に、2モル~4モルの範囲内であることが好ましい。上記含有量が上述の範囲内であることにより、特に滑り性に優れた保護層を形成できるからである。本発明におけるポリマーは、上記構成単位1、構成単位2および構成単位3を少なくとも有するものであるが、所望の硬度および滑り性を有する保護層を形成できる範囲内でその他の構成単位を含むものであっても良い。2ポリマー本発明に用いられるポリマーは、上記構成単位を含むものである。このようなポリマーの重量平均分子量としては、所望の硬化性および現像性を発揮することができるものであれば特に限定されるものではないが、例えば、5,000~100,000の範囲内であることが好ましく、なかでも、5,000~50,000の範囲内であることが好ましく、特に10,000~30,000の範囲内であることが好ましい。上記重量平均分子量が上述の範囲内であることにより、現像性と硬度をバランスよく発揮するものとすることができるからである。なお、本発明における重量平均分子量とは、ゲル浸透クロマトグラフィーGPCにより測定した際の、ポリスチレン換算の重量平均分子量である。本発明に用いられるポリマーの酸価としては、本発明のタッチパネル付カラーフィルタ用保護層形成用組成物を現像性に優れたものとすることができ、所望のパターンの保護層を形成できるものであれば特に限定されるものではないが、30mgKOH/g~150mgKOH/gの範囲内であることが好ましく、なかでも50mgKOH/g~100mgKOH/gの範囲内であることが好ましい。上記酸価が上述の範囲内であることにより、現像性に特に優れたものとすることができるからである。なお、上記酸価はJISK0070に従って測定することができる。本発明に用いられるポリマーの含有量としては、所望の硬化性、現像性等を発揮することができるものであれば特に限定されるものではないが、本発明のタッチパネル付カラーフィルタ用保護層形成用組成物の固形分中に、50質量以下であることが好ましく、なかでも40質量以下であることが好ましく、特に35質量以下であることが好ましい。また、下限としては、10質量以上であることが好ましい。上記含有量が上述の範囲内であることにより、硬度および滑り性に優れた保護層とすることができるからである。ここで、上記固形分中とは、上記タッチパネル付カラーフィルタ用保護層形成用組成物に含まれる溶剤以外の全ての成分をいうものである。本発明に用いられるポリマーは、上記構成単位を含むものであれば特に限定されるものではなく、ブロックポリマーであっても良く、ランダムポリマーであっても良い。本発明に用いられるポリマーの形成方法としては、上記構成単位を精度良く含むものであれば特に限定されるものではなく、一般的な形成方法を用いることができる。具体的には、上記構成単位1を形成可能なカルボキシル基含有モノマーおよび構成単位3を形成可能なフッ素含有基含有モノマーを重合し、その後、上記構成単位1の一部のカルボキシル基に上記エポキシ基含有化合物のエポキシ基を反応させる方法を用いることができる。2.多官能性モノマー本発明に用いられる多官能性モノマーとしては、複数の重合性の官能基を有し、光照射により、上記多官能性モノマーおよび上記ポリマーを重合させることができるものであれば良い。このような多官能性モノマーとしては、通常、アクリロイル基またはメタクリロイル基を有する多官能メタアクリレートが用いられる。上記多官能メタアクリレートとしては、例えばエチレングリコールジメタアクリレート、ジエチレングリコールジメタアクリレート、ヘキサンジオールメタアクリレート、長鎖脂肪族ジメタアクリレート、ネオペンチルグリコールジメタアクリレート、ヒドロキシピバリン酸ネオペンチルグリコールジメタアクリレート、ステアリン酸変性ペンタエリスリトールジメタアクリレート、プロピレンジメタアクリレート、グリセロールメタアクリレート、トリエチレングリコールジメタアクリレート、テトラエチレングリコールジメタアクリレート、テトラメチレングリコールジメタアクリレート、ブチレングリコールジメタアクリレート、ジシクロペンタニルジメタアクリレート、ポリエチレングリコールジメタアクリレート、ポリプロピレンジメタアクリレート、トリグリセロールジメタアクリレート、ネオペンチルグリコール変性トリメチロールプロパンジメタアクリレート、アリル化シクロヘキシルジメタアクリレート、メトキシ化シクロヘキシルジメタアクリレート、アクリル化イソシアヌレート、ビスアクリロキシネオペンチルグリコールアジペート、ビスフェノールAジメタアクリレート、テトラブロモビスフェノールAジメタアクリレート、ビスフェノールSジメタアクリレート、ブタンジオールジメタアクリレート、フタル酸ジメタアクリレート、リン酸ジメタアクリレート、亜鉛ジメタアクリレート等の二官能メタアクリレートが挙げられる。また、上記多官能メタアクリレートとしては、例えばトリメチロールプロパントリメタアクリレート、トリメチロールエタントリメタアクリレート、グリセロールトリメタアクリレート、ペンタエリスリトールジメタアクリレート、ペンタエリスリトールトリメタアクリレート、アルキル変性ジペンタエリスリトールトリメタアクリレート、リン酸トリメタアクリレート、トリスアクリロキシエチルイソシアヌレート、トリスメタクリロキシエチルイソシアヌレート、ペンタエリスリトールテトラメタアクリレート、ジペンタエリスリトールテトラメタアクリレート、ジトリメチロールプロパンテトラアクリレート、アルキル変性ジペンタエリスリトールテトラメタアクリレート、ジペンタエリスリトールモノヒドロキシペンタメタアクリレート、ジペンタエリスリトールヘキサメタアクリレート、ジペンタエリスリトールペンタメタアクリレート、アルキル変性ジペンタエリスリトールペンタメタアクリレート、カルボン酸変性ジペンタエリストールペンタメタアクリレート、ウレタントリメタアクリレート、エステルトリメタアクリレート、ウレタンヘキサメタアクリレート、エステルヘキサメタアクリレート等の三官能以上のメタアクリレートが挙げられる。これらの多官能メタアクリレートは、1種のみを単独で使用してもよく、2種以上を併用して使用してもよい。本発明に用いられる多官能性モノマーの含有量としては、所望の硬度の保護層を形成可能とすることができるものであれば良く、固形分中に、20質量~50質量の範囲内であることが好ましく、なかでも、25質量~45質量の範囲内であることが好ましく、特に30質量~40質量の範囲内であることが好ましい。上記範囲より少ないと十分に光硬化が進まず、露光部分が溶出する場合があるからであり、上記範囲より多いと、未露光箇所でも現像できなくなる可能性があるからである。3.光重合開始剤本発明に用いられる光重合開始剤としては、光照射により、上記多官能性モノマーおよび上記ポリマーを重合させることができるものであれば特に限定されるものではなく、一般的なものを用いることができる。具体的には、ベンゾフェノン、ミヒラーケトン、4,4 ́-ビスジエチルアミノベンゾフェノン、4-メトキシ-4 ́-ジメチルアミノベンゾフェノン、2-エチルアントラキノン、フェナントレン等の芳香族ケトン、ベンゾインメチルエーテル、ベンゾインエチルエーテル、ベンゾインフェニルエーテル等のベンゾインエーテル類、メチルベンゾイン、エチルベンゾイン等のベンゾイン、2-o-クロロフェニル-4,5-フェニルイミダゾール2量体、2-o-クロロフェニル-4,5-ジm-メトキシフェニルイミダゾール2量体、2-o-フルオロフェニル-4,5-ジフェニルイミダゾール2量体、2-o-メトキシフェニル-4,5-ジフェニルイミダゾール2量体、2,4,5-トリアリールイミダゾール2量体、2-o-クロロフェニル-4,5-ジm-メチルフェニルイミダゾール2量体、2-ベンジル-2-ジメチルアミノ-1-4-モルフォリノフェニル-ブタノン、2-トリクロロメチル-5-スチリル-1,3,4-オキサジアゾール、2-トリクロロメチル-5-p-シアノスチリル-1,3,4-オキサジアゾール、2-トリクロロメチル-5-p-メトキシスチリル-1,3,4-オキサジアゾール等のハロメチルチアゾール化合物、2,4-ビストリクロロメチル-6-p-メトキシスチリル-S-トリアジン、2,4-ビストリクロロメチル-6-1-p-ジメチルアミノフェニル-1,3-ブタジエニル-S-トリアジン、2-トリクロロメチル-4-アミノ-6-p-メトキシスチリル-S-トリアジン、2-ナフト-1-イル-4,6-ビス-トリクロロメチル-S-トリアジン、2-4-エトキシ-ナフト-1-イル-4,6-ビス-トリクロロメチル-S-トリアジン、2-4-ブトキシ-ナフト-1-イル-4,6-ビス-トリクロロメチル-S-トリアジン等のハロメチル-S-トリアジン系化合物、2,2-ジメトキシ-1,2-ジフェニルエタン-1-オン、2-メチル-1-4-メチルチオフェニル-2-モルフォリノプロパノン、1,2-ベンジル-2-ジメチルアミノ-1-4-モルフォリノフェニル-ブタノン‐1,1-ヒドロキシ-シクロヘキシル-フェニルケトン、ベンジル、ベンゾイル安息香酸、ベンゾイル安息香酸メチル、4-ベンゾイル-4 ́-メチルジフェニルサルファイド、ベンジルメチルケタール、ジメチルアミノベンゾエート、P-ジメチルアミノ安息香酸イソアミル、2-n-ブチキシエチル-4-ジメチルアミノベンゾエート、2-クロロチオキサントン、2,4ジエチルチオキサントン、2,4ジメチルチオキサントン、イソプロピルチオキサントン、エタノン,1-[9-エチル-6-2-メチルベンゾイル-9H-カルバゾール-3-イル]-1-o-アセチルオキシム、4-ベンゾイル-メチルジフェニルサルファイド、1-ヒドロキシ-シクロヘキシル-フェニルケトン、2-ベンジル-2-ジメチルアミノ-1-[4-4-モルフォリニルフェニル]-1-ブタノン、2-ジメチルアミノ-2-[4-メチルフェニルメチル]-1-[4-4-モルホリニルフェニル]-1-ブタノン、α-ジメトキシ-α-フェニルアセトフェノン、フェニルビス2,4,6-トリメチルベンゾイルフォスフィンオキサイド、2-メチル-1-[4-メチルチオフェニル]-2-4-モルフォリニル-1-プロパノン、1,2-オクタジオン等の光重合開始剤を挙げることができる。本発明においては、これらの光重合開始剤を単独で、または、2種以上を混合して使用することができる。このような光重合開始剤の含有量としては、上記タッチパネル付カラーフィルタ用保護層形成用組成物を所望の硬化速度で光硬化することができるものであれば良く、固形分中に、0.1質量~30質量の範囲内であることが好ましく、なかでも0.7質量~20質量の範囲内であることが好ましい。4.タッチパネル付カラーフィルタ用保護層形成用組成物本発明のタッチパネル付カラーフィルタ用保護層形成用組成物は、上記ポリマー、多官能性モノマーおよび光重合開始剤を少なくとも含むものであるが必要に応じて他の成分を含むものであっても良い。本発明における他の成分としては、具体的には、エポキシ樹脂、溶剤、その他の添加剤等を挙げることができる。本発明においては、上記エポキシ樹脂を含むことが好ましい。上記エポキシ樹脂を含むことで、金属、具体的には、上記タッチパネルを構成する第2透明電極等との密着性を向上させることができるからである。このようなエポキシ樹脂としては、上記タッチパネル付カラーフィルタ用保護層形成用組成物の硬化後に所望の金属密着性を発揮することができるものであれば特に限定されるものではない。例えば、常温で液状のノボラック系エポキシ、脂環式エポキシ、カルドエポキシ等を挙げることができ、より具体的には、商品名BPEFGナガセケムテックス製、セロキサイド2021P、3000、2000、スチレンオキサイド、エポリードGT300、GT400以上、ダイセル化学工業製、jer901、801P、802、802XA、806、806L、807、815、819、825、827、828、815XA、828EL、828XA、152、604、630以上、油化シェルエポキシ製、SPCA-35X昭和高分子株製等を挙げることができる。金属密着性に優れた保護層を形成することができるからである。本発明におけるエポキシ樹脂の含有量としては、上記タッチパネル付カラーフィルタ用保護層形成用組成物の固形分中のエポキシ当量を、300以下とするものであれば良い。上記含有量が上述の範囲内であることにより、硬化後の上記タッチパネル付カラーフィルタ用保護層形成用組成物を金属密着性に優れたものとすることができるからである。なお、エポキシ当量は、JISK7236に基づいて求めることができる。本発明のタッチパネル付カラーフィルタ用保護層形成用組成物に含まれる溶剤は、上記タッチパネル付カラーフィルタ用保護層形成用組成物中の各成分とは反応せず、これらを溶解もしくは分散可能な有機溶剤であれば特に限定されるものではない。具体的には、メタノール、エタノール等のアルコール類;テトラヒドロフラン等のエーテル類;エチレングリコールモノメチルエーテル、エチレングリコールジメチルエーテル、エチレングリコールメチルエチルエーテル、エチレングリコールモノエチルエーテル等のグリコールエーテル類;メチルセロソルブアセテート、エチルセロソルブアセテート等のエチレングリコールアルキルエーテルアセテート類;ジエチレングリコールモノメチルエーテル、ジエチレングリコールジエチルエーテル、ジエチレングリコールジメチルエーテル、ジエチレングリコールエチルメチルエーテル、ジエチレングリコールモノエチルエーテル、ジエチレングリコールモノブチルエーテル等のジエチレングリコール類;プロピレングリコールメチルエーテルアセテート、プロピレングリコールエチルエーテルアセテート等のプロピレングリコールアルキルエーテルアセテート類;トルエン、キシレン等の芳香族炭化水素類;メチルエチルケトン、メチルアミルケトン、シクロヘキサノン、4-ヒドロキシ-4-メチル-2-ペンタノン等のケトン類;および、2-ヒドロキシプロピオン酸エチル、2-ヒドロキシ-2-メチルプロピオン酸メチル、2-ヒドロキシ-2-メチルプロピオン酸エチル、エトキシ酢酸エチル、ヒドロキシ酢酸エチル、2-ヒドロキシ-2-メチルブタン酸メチル、3-メトキシプロピオン酸メチル、3-メトキシプロピオン酸エチル、3-エトキシプロピオン酸メチル、3-エトキシプロピオン酸エチル、酢酸エチル、酢酸ブチル、乳酸メチル、乳酸エチル、3-メトキシブチルアセテート、3-メチル-3-メトキシブチルアセテート等のエステル類などが挙げられる。これらの溶剤は単独で用いてもよく、2種以上を組み合わせてもよい。本発明に用いられる溶剤の含有量としては、本発明のタッチパネル付カラーフィルタ用保護層形成用組成物中に60質量~95質量の範囲内であることが好ましく、より好ましくは70質量~90質量の範囲内であることが好ましい。このような含有量であることにより、塗布に適した粘度とすることができるからである。本発明に用いられる添加剤としては、顔料、遮光性微粒子、重合停止剤、連鎖移動剤、レベリング剤、可塑剤、界面活性剤、消泡剤、シランカップリング剤等などが挙げられる。本発明のタッチパネル付カラーフィルタ用保護層形成用組成物の製造方法としては、上記各成分を上記溶剤中に均一に分散したものとすることができる方法であれば特に限定されるものではなく、公知の混合分散方法を用いることができる。B.タッチパネル付カラーフィルタ次に、本発明のタッチパネル付カラーフィルタについて説明する。本発明のタッチパネル付カラーフィルタは、透明基板と、上記透明基板の一方の表面上に形成され、最表面に保護層を有するタッチパネルと、上記透明基板の他方の表面上に形成されたカラーフィルタと、を有し、上記保護層の静摩擦係数が、0.25~0.37の範囲内であり、鉛筆硬度が4H以上であることを特徴とするものである。このような本発明のタッチパネル付カラーフィルタについて図を参照して説明する。図1は、本発明のタッチパネル付カラーフィルタの一例を示す概略平面図である。また、図2は、図1のA-A線断面図である。図1および図2に例示するように、本発明のタッチパネル付カラーフィルタ10は、透明基板1と、上記透明基板1の一方の表面上に形成された第1透明電極11、上記第1透明電極11上に形成された電極間保護層12、上記電極間保護層12上に形成された第2透明電極13および上記第2透明電極13上に形成された保護層14を有するタッチパネル20と、上記透明基板1の他方の表面上に形成された開口部を有する遮光部21および上記遮光部21の開口部に形成された着色層22を有するカラーフィルタ30と、を有するものであり、上記保護層14の静摩擦係数が、0.25~0.37の範囲内であり、鉛筆硬度が4H以上であるものである。また、本発明のタッチパネル付カラーフィルタ10は、上記電極間絶縁層12の周辺に取り出し電極15を有するものである。なお、図2においては、説明の容易のため、上記電極間絶縁層12および保護層14については省略して示している。本発明によれば、上記保護層の静摩擦係数および鉛筆硬度が上述の範囲内であることにより、上記タッチパネルに含まれる各構成をキズ剥がれの少ないものとすることができる。本発明のタッチパネル付カラーフィルタは、上記透明基板、タッチパネルおよびカラーフィルタを少なくとも有するものである。以下、本発明のタッチパネル付カラーフィルタの各構成について詳細に説明する。1.タッチパネル本発明に用いられるタッチパネルは、上記透明基板の一方の表面上に形成され、最表面に保護層を含むものである。1保護層本発明に用いられる保護層は、上記タッチパネルの最表面に形成されるものであり、静摩擦係数が、0.25~0.37の範囲内であり、鉛筆硬度が4H以上のものである。本発明における保護層の静摩擦係数は、0.25~0.37の範囲内であり、上記保護層を含むタッチパネル形成後に上記カラーフィルタを形成した場合であっても、上記タッチパネルに含まれる各構成をキズ剥離の少ないものとすることができるものであれば特に限定されるものではないが、0.25~0.28の範囲内であることが好ましい。上記静摩擦係数が上述の範囲内であることにより、滑り性により優れたものとすることができ、上記タッチパネルに含まれる各構成をキズ等のより少ないものとすることができるからである。ここで、上記静摩擦係数の測定方法としては、精度良く測定できるものであれば特に限定されるものではないが、例えば、ガラス上に製膜したレジストについて新東化学株式会社製HEIDONトライボギアミューズTYPE:94iを用いて測定する方法を用いることができる。なお、スライダーの材質は黄銅で40gのものを用い、検出器はボイスコイルモーターフォトセンサを使用する方法を用いることができる。本発明における保護層の鉛筆硬度は、4H以上のものであり、上記タッチパネル形成後に上記カラーフィルタを形成した場合であっても、上記タッチパネルに含まれる各構成をキズ剥がれの少ないものとすることができるものであれば特に限定されるものではない。上記鉛筆硬度が上述の範囲内であることにより、硬度により優れたものとすることができ、上記タッチパネルに含まれる各構成をキズ剥がれの少ないものとすることができるからである。なお、硬度は、JISK5600-5-4により測定することができる。本発明に用いられる保護層の表面粗さとしては、所望の滑り性を有するものとすることができるものであれば特に限定されるものではない本発明に用いられる保護層の膜厚としては、所望の硬度および滑り性を発揮することができるものであれば特に限定されるものではないが、具体的には、1μm~5μmの範囲内とすることができ、なかでも1μm~1.75μmの範囲内であることが好ましい。上記タッチパネルに含まれる各構成をキズ剥がれの少ないものとすることができるからである。本発明における保護層の形成方法としては、上述の静摩擦係数および鉛筆硬度を有する保護層を精度良く形成することができる方法であれば特に限定されるものではないが、上記タッチパネル付カラーフィルタ用保護層形成用組成物を用いる方法、より具体的には、上記タッチパネル付カラーフィルタ付カラーフィルタ用保護層形成用組成物を塗布し、乾燥して塗膜を形成した後、上記塗膜に対してパターン状に露光し、現像する方法を用いることが好ましい。上述の硬度および滑り性を有する保護層を容易に形成できるからである。2タッチパネル本発明に用いられるタッチパネルは、最表面に保護層を含むものであるが、通常、上記透明基板上に形成される第1透明電極、上記第1透明電極上に形成される電極間絶縁層、上記電極間絶縁層上に形成される第2透明電極を有するもの、すなわち、上記タッチパネルは、上記第1透明電極、電極間絶縁層、第2透明電極および保護層がこの順で積層したものである。また、上記透明基板上に形成される取出し電極を含むものである。このような第1透明電極、電極間絶縁層、第2透明電極および取出し電極、ならびにその形成方法としては、一般的なタッチパネルに用いられるものと同様とすることができる。2.カラーフィルタ本発明に用いられるカラーフィルタは、上記透明基板の他方の表面上に形成されるものである。このようなカラーフィルタとしては、液晶表示装置やエレクトロルミネッセンス表示装置等に一般的に用いられるものと同様とすることができ、通常、上記透明基板上に形成され、開口部を有する遮光部、上記遮光部の開口部に形成される着色層、スペーサ、オーバーコート層、透明電極、配向膜等を有するものである。このようなカラーフィルタの各構成および形成方法については一般的なカラーフィルタに用いられるものと同様とすることができ、例えば、特開2010-014870号公報記載の内容と同様とすることができる。3.透明基板本発明に用いられる透明基板は、上記タッチパネルおよびカラーフィルタを支持するものである。このような透明基板を構成する材料としては、タッチパネルやカラーフィルタに用いられる透明基板と同様とすることができ、例えば、特開2010-014870号公報記載の内容と同様とすることができる。本発明における透明基板の膜厚としては、上記タッチパネルおよびカラーフィルタを支持することができるものであれば特に限定されるものではないが、タッチパネルに用いられるものと同様とすることができる。具体的には、0.3mm~1.6mmの範囲内とすることができる。C.タッチパネル付カラーフィルタの製造方法次に、本発明のタッチパネル付カラーフィルタの製造方法について説明する。本発明のタッチパネル付カラーフィルタの製造方法は、透明基板の一方の表面上に、上述のタッチパネル付カラーフィルタ用保護層形成用組成物を用いて保護層を形成し、最表面に上記保護層を有するタッチパネルを形成するタッチパネル形成工程と、上記保護層が形成された上記透明基板の他方の表面上にカラーフィルタを形成するカラーフィルタ形成工程と、を有することを特徴とするものである。このような本発明のタッチパネル付カラーフィルタの製造方法を図を参照して説明する。図3は、本発明のタッチパネル付カラーフィルタの製造方法の一例を示す工程図である。図3に例示するように、本発明のタッチパネル付カラーフィルタの製造方法は、上記透明基板1を準備し、上記透明基板1の一方の表面上に、上記第1透明電極11、電極間保護層12、第2透明電極13および取出し電極15を形成し図3a、次いで、上記第2透明電極13上に、上記タッチパネル付カラーフィルタ用保護層形成用組成物を塗工乾燥した後、露光現像することにより保護層14を形成し図3b、次いで、搬送装置上に上記透明基板1を上記搬送装置と上記保護層14とが接するように配置する図3c。その後、上記透明基板1の他方の表面上に、上記開口部を有する遮光部21および上記遮光部21の開口部に形成された着色層22を有するカラーフィルタ30を形成するものである図3d。なお、上記図3a~bがタッチパネル形成工程であり、図3dがカラーフィルタ形成工程である。本発明によれば、上述のタッチパネル付カラーフィルタ用保護層形成用組成物を用いることにより、上記タッチパネル形成工程およびカラーフィルタ形成工程をこの順で行った場合であっても、上記タッチパネルに含まれる各構成をキズ剥がれの少ないものとすることができる。本発明のタッチパネル付カラーフィルタの製造方法は、上記タッチパネル形成工程およびカラーフィルタ形成工程を少なくとも有するものである。以下、本発明のタッチパネル付カラーフィルタの製造方法の各工程について詳細に説明する。1.タッチパネル形成工程本発明におけるタッチパネル形成工程は、透明基板の一方の表面上に、上述のタッチパネル付カラーフィルタ用保護層形成用組成物を用いて保護層を形成し、最表面に上記保護層を有するタッチパネルを形成する工程である。ここで、上記タッチパネル付カラーフィルタ用保護層形成用組成物は、上記A.タッチパネル付カラーフィルタ用保護層形成用組成物の項に、上記透明基板は、上記B.タッチパネル付カラーフィルタの項に記載した内容と同様であるため、ここでの説明は省略する。本工程において、上記タッチパネル付カラーフィルタ用保護層形成用組成物を用いて保護層を形成する方法および形成される保護層としては、タッチパネルにおける保護層の形成方法と同様の方法を用いることができ、具体的には、上記B.タッチパネル付カラーフィルタの項に記載した内容と同様とすることができる。また、本工程により形成される保護層についても、上記B.タッチパネル付カラーフィルタの項に記載した内容と同様とすることができるため、ここでの説明は省略する。本工程において形成されるタッチパネルとしては、最表面に上記保護層を有するものであれば特に限定されるものではなく、一般的な構成を有するものとすることができる。このようなタッチパネルおよびその形成方法としては、具体的には、上記B.タッチパネル付カラーフィルタの項に記載した内容と同様とすることができるため、ここでの説明は省略する。2.カラーフィルタ形成工程本発明におけるカラーフィルタ形成工程は、上記保護層が形成された上記透明基板の他方の表面上にカラーフィルタを形成する工程である。本工程において形成されるカラーフィルタの各構成およびそれらの形成方法については、一般的なカラーフィルタと同様とすることができ、具体的には上記B.タッチパネル付カラーフィルタの項に記載した内容と同様とすることができる。本工程においては、上記カラーフィルタの各構成の形成を、上記タッチパネル形成工程後の透明基板が上記タッチパネル側を裏面にして台等の上に載せられた状態、すなわち、上記保護層が他の部材と接触した状態で行われることが好ましい。上記カラーフィルタを安定的に形成することができるからである。また、上記タッチパネル形成工程は、硬度および滑り性に優れた保護層を形成することができるものであるため、上記保護層が他の部材と接触した状態で、本工程が行われる場合であっても、上記タッチパネルに含まれる各構成へのキズや剥れの発生を防止することができるからである。したがって、本発明の効果をより効果的に発揮することができるからである。3.タッチパネル付カラーフィルタの製造方法本発明のタッチパネル付カラーフィルタの製造方法は、上記タッチパネル形成工程およびカラーフィルタ形成工程を少なくとも有するものであるが、必要に応じてその他の工程を有するものであっても良い。このようなその他の工程としては、例えば、上記タッチパネル形成工程後の透明基板を、上記タッチパネル側を裏面にして台等の搬送装置上に載せ、搬送する搬送工程等を挙げることができる。本発明においては、上記タッチパネル形成工程において上記タッチパネル付カラーフィルタ用保護層形成用組成物を用いて形成された保護層を最表面に有するタッチパネルを用いるものであるため、上述のように、上記タッチパネル側を裏面にして搬送装置上に載せた場合であっても、上記タッチパネルに含まれる各構成にキズや剥れが生じることを防止することができる。このため、上述のような搬送工程を有するものであっても、品質に優れたタッチパネル付カラーフィルタを安定的に製造することができるからである。なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。実施例1~4および比較例1~31.ポリマーの調製構成単位1を構成するモノマーとして無水マレイン酸、MAAメタクリル酸、構成単位2の形成にGMAグリシジルメタクリレート、構成単位3を構成するモノマーとして2-パーフルオロヘキシルエチルメタクリレート、その他の構成単位を構成するモノマーとしてMMAを用いて、下記表1に示す割合にて含むポリマーA~Gを合成した。なお、表1中の数値は、ポリマー中の各構成単位の比率をモルで表したものである。また、表1中の構成単位に記載のMAA、無水マレイン酸は、それぞれ、MAAまたは無水マレイン酸由来の構成単位1のポリマー中の比率を示すものである。なお、ポリマーE、F、Gでは、構成単位1として無水マレイン酸由来の構造を含むものは、まず、MAA、構成単位3およびその他の構成単位とを共重合させた後、MAAの含有量に対して過剰のGMAを添加して、MAAに含まれるカルボキシル基とGMAに含まれるエポキシ基とを反応させ、その後、無水マレイン酸を添加することにより、MAAとGMAとが反応した際に生成された水酸基に無水マレイン酸を反応させたものである。したがって、このように最終的に無水マレイン酸を反応させて形成された構成単位は、カルボキシル基と不飽和二重結合を有するものであるので、構成単位1および構成単位2の両者に該当するものである。このため、ポリマーE、F、Gでは、構成単位2として2種類、すなわち、構成単位1と同じ構成単位と、MAAにGMAを反応させてなる構成単位との2種類を含むものである。具体的には、ポリマーEでは、構成単位2として、構成単位1と同じ構成単位21モルと、MAAにGMAを反応させてなる構成単位54モルとの2種類の構成単位を含むものである。2.タッチパネル付カラーフィルタ用保護層形成用組成物の調製ポリマーとして上述のポリマーA~Gを、多官能性モノマーとしてDPHAジペンタエリスリトールヘキサアクリレート、日本化薬製、光重合開始剤としてIrg907BASF社製、エポキシ樹脂としてGT401ダイセル化学工業製、添加剤1としてR08MHDIC株式会社製、添加剤2としてKBM403信越化学工業製、溶媒としてPGMEAを、下記表2に示す割合にて混合し、タッチパネル付カラーフィルタ用保護層形成用組成物を得た。なお、表2中の数値は、各成分の含有量を重量部で表したものである。3.評価1評価用サンプル作成レジストA~Gのサンプルを用いて保護層を形成することにより、タッチパネルTP面を形成した後、基板を反転させ、裏面にカラーフィルターCF面を形成した。作成については、通常のTPCF作成工程に則り、基板洗浄→塗布→プリベーク→露光→現像→ポストベークと一般的なフォトリソ工程を用いた。TP一体型CF基板完成後、タッチパネル面のキズ剥がれ、および滑り性を確認した。キズ剥がれの評価は、以下の基準で行った。外観:キズ並びに剥がれ○:塗膜にキズ、剥がれが観られなかった△:塗膜の一部にキズ、剥がれが観られた×:塗膜の全面にキズ、剥がれが観られたすべり性、汚れ観察の評価は、以下の基準で行った。外観:汚れ評価基準○:塗膜に汚れが観られなかった△:塗膜の一部に汚れが観られた×:塗膜の全面に汚れが観られた3鉛筆硬度測定JISK5600-5-4に基づいて、印加荷重500gにて塗膜表面の鉛筆硬度を測定した。結果を下記表3に示す。4静摩擦係数測定新東化学株式会社製HEIDONトライボギアミューズTYPE:94iを用いて、下記条件にて測定した。測定結果を下記表3に示す。測定条件スライダー:材質黄銅、40g検出器:ボイスコイルモーターフォトセンサ5まとめ表3に示すように、実施例では、不飽和二重結合を有する構成単位である構成単位1の含有量がポリマーを構成する構成単位の65モル以上であることにより、レジストでキズ、剥がれの軽減を確認できた。また、上記フッ素導入レジストでは静摩擦係数が小さくなると同時にキズ、汚れを軽減できるといった優れた結果を示すことが確認できた。"